КОМПОЗИЦИЯ ПОЛИКАРБОНАТНОЙ СМОЛЫ, ИМЕЮЩАЯ ХОРОШУЮ ХИМИЧЕСКУЮ СТОЙКОСТЬ И ТЕКУЧЕСТЬ

1. Композиция поликарбонатной смолы, содержащая:
(A) от 80 до 98,5 массовых частей поликарбонатной смолы;
(Б) от 0,5 до 10 массовых частей синдиотактической полистирольной смолы;
(B) от 1 до 30 массовых частей привитого сополимера типа «ядро-оболочка»; и
(Г) от 0,01 до 10 массовых частей сложноэфирного соединения фосфорной кислоты.
2. Композиция поликарбонатной смолы по п.1, отличающаяся тем, что поликарбонатная смола (А) выбрана из группы, состоящей из линейных поликарбонатов, разветвленных поликарбонатов и сополимеров сложных полиэфиров и карбонатов.
3. Композиция поликарбонатной смолы по п.1, отличающаяся тем, что синдиотактическая полистирольная смола (Б) имеет синдиотактическую регулярность молекулярной структуры, превышающую 97%.
4. Композиция поликарбонатной смолы по п.1, отличающаяся тем, что привитой сополимер типа «ядро-оболочка» (В) имеет структуру типа «ядро-оболочка», полученную согласно способу, включающему:
получение каучукового ядра посредством полимеризации одного или 20 нескольких каучуков, выбранных из группы, состоящей из диеновых каучуков, содержащих от 4 до 6 атомов углерода, акрилатных каучуков и силиконовых каучуков; и
1
8
1
8
1
4
прививания к каучуковому ядру одного или более прививаемых компонентов, выбранных из группы, состоящей из C-C алкилового эфира метакриловой кислоты, C-С алкилового эфира акриловой кислоты, малеинового ангидрида и малеимида, замещенного в цикле С-С алкилом или фенилом.
5. Композиция поликарбонатной смолы по п.1, отличающаяся тем, что сложноэфирное соединение фосфорной кислоты (Г) изображается формулой (I):
1
2
4
5
6-20
6-20
в которой R, R, R и R независимо представляют собой С арил или алкилзамещенный С арил;
3
6-30
6-30
R является С арилом или алкилзамещенным С арильным производным;
и среднее значение «I» принимает значения от 0 до 3.
6. Композиция поликарбонатной смолы по любому из пп.1-5, отличающаяся тем, что ударопрочность по Изоду (1/8") композиции смолы 10 превышает 70 кг·см/см, а ударопрочность по Изоду (1/4") композиции смолы превышает 50 кг·см/см при испытании и измерении согласно ASTM D256.
7. Композиция поликарбонатной смолы по любому из пп.1-5, отличающаяся тем, что композиция смолы имеет ударопрочность, определенную по способу падающего шарика, превышающую 1000 Н до погружения образца в растворитель и превышающую 800 Н после погружения, при этом показатель хрупкого разрушения после погружения в растворитель составляет 25%.
8. Композиция поликарбонатной смолы по любому из пп.1-5, отличающаяся тем, что при экструзии гранула смолы с композицией согласно настоящему изобретению растягивается более чем до 90 мм, если экструдируют 20 спиральный блок толщиной 1 мм при температуре от 260 до 330°С из 10-унциевого экструдера в форму, температура которой лежит в пределах от 60 до 100°С.
9. Формованное изделие, содержащее композицию поликарбонатной смолы по любому из пп.1-5.